(57)【要約】【課題】その製造に要する工数が少なく、ＲＨ真空脱ガス装置等で処理中の溶鋼に温度調節用として添加しても冷材の溶け残りに起因した、溶鋼の温度調整の不調を生じない溶鋼温度調節用冷材と、その製造方法及び製造装置とを提供する。【解決手段】薄鋼板の圧延後のサイドトリマによる切断工程で発生したトリム屑を所定の長さに切断して得られる薄板トリム材11からなり、板厚1.2〜6.3ｍｍ，長さ30〜60ｍｍ，幅10〜20ｍｍであるＲＨ真空脱ガス処理時等の溶鋼温度調節用冷材である。薄鋼板の圧延後のサイドトリマによる切断工程で発生した薄板トリム屑が絡み合った薄板トリム屑集合体12に振動を与えることにより、絡み合った薄板トリム屑11をばらし、ばらされた複数の薄板トリム屑11を略一方向に整列させ、整列された複数の薄板トリム屑11を切断装置50に搬送し、搬送された薄板トリム屑11をまとめて所定の長さに切断することにより、製造される。【選択図】図２
2014125647.tif 000002
【特許請求の範囲】
【請求項１】
圧延後の薄鋼板をサイドトリマにより切断する工程で発生したトリム屑を所定の長さに切断して得られる薄板トリム材からなることを特徴とする溶鋼温度調節用冷材。
【請求項２】
前記薄板トリム材の板厚が１．２〜６．３ｍｍであり、長さが３０〜６０ｍｍであるとともに幅が１０〜２０ｍｍであることを特徴とする、請求項１に記載された溶鋼温度調節用冷材。
【請求項３】
圧延後の薄鋼板をサイドトリマにより切断する工程で発生した複数の薄板トリム屑が絡み合った薄板トリム屑集合体に振動を与えることにより、絡み合った薄板トリム屑をばらし、ばらされた複数の前記薄板トリム屑を略一方向に整列させ、整列された前記複数の薄板トリム屑を切断装置に搬送し、搬送された薄板トリム屑を所定の長さに切断することにより、請求項１または請求項２に記載された溶鋼温度調節用冷材を製造することを特徴とする溶鋼温度調節用冷材の製造方法。
【請求項４】
圧延後の薄鋼板をサイドトリマにより切断する工程で発生した複数の薄板トリム屑が絡み合った薄板トリム屑集合体をばらすためのばらし装置と、該ばらし装置によってばらされた前記複数の薄板トリム屑を略一方向に整列させる整列装置と、該整列装置によって整列された前記薄板トリム屑を所定の長さに切断する切断装置とを備えることを特徴とする請求項１または請求項２に記載された溶鋼温度調節用冷材の製造装置。
【請求項５】
前記ばらし装置は、絡み合った薄板トリム屑集合体を収容して該薄板トリム屑に振動を与えてばらすための篩と、該篩の下方に配置されて該篩を通過して落下した前記薄板トリム屑に振動を与えて該薄板トリム屑を搬送する搬送路と有する篩付き振動コンベアである
請求項４に記載された溶鋼温度調節用冷材の製造装置。
【請求項６】
前記篩の格子の角度および間隔は、前記搬送路への前記薄板トリム屑の落下状態が前記搬送路の搬送方向と直交する方向について略一様になるように、設定される請求項５に記載された溶鋼温度調節用冷材の製造装置。
【請求項７】
前記整列装置は、前記ばらし装置の下方に配置され、搬送方向へ延設される一列または複数列の溝型断面の搬送レーンを有するとともに前記薄板トリム屑に振動を与えることによって該薄板トリム屑を略一方向に整列させながら搬送する、搬送レーン付き振動コンベアである請求項４から請求項６までのいずれか１項に記載された溶鋼温度調節用冷材の製造装置。
【請求項８】
前記溝型断面の搬送レーンの適宜位置に配置されて、搬送される前記薄板トリム屑に接触することにより該薄板トリム屑を前記略一方向を指向させて前記搬送レーンに供給する整列用部材を有することを特徴とする請求項７に記載された溶鋼温度調節用冷材の製造装置。
【請求項９】
前記切断装置は、搬送される前記薄板トリム屑を所定の位置で停止する停止機構と、所定の位置で停止した前記薄板トリム屑を所定の時間間隔で切断する切断刃とを有する請求項４から請求項８までのいずれか１項に記載された溶鋼温度調節用冷材の製造装置。
【請求項１０】
前記整列装置と前記切断装置との間に配置され、前記時間間隔に適合させて前記薄板トリム屑を複数層重ね合わせて供給するためのスライド式コンベアを備えることを特徴とする請求項９に記載された溶鋼温度調節用冷材の製造装置。
【発明の詳細な説明】
【技術分野】
【０００１】
本発明は、ＲＨ真空脱ガス処理時等に溶鋼の温度調節のために添加される冷材、ならびにその製造方法及び製造装置に関する。
【背景技術】
【０００２】
例えば高清浄度鋼を溶製するために、一般に二次精錬が採用される。この二次精錬では、転炉から出鋼した溶鋼を保持した取鍋をＲＨ真空脱ガス槽にセットし、減圧下で溶鋼に成分調整用の合金鉄を添加して、溶鋼を取鍋とＲＨ真空脱ガス槽との間で環流させた後に、温度調節用の冷材を添加して溶鋼の温度を所定の温度に調節してから、連続鋳造鋳型への鋳込みが行われることが多い。
【０００３】
例えば、特許文献１には、ＲＨ真空脱ガス装置で処理中の溶鋼に温度調節用の冷材を添加して溶鋼温度を調節する際に、冷材を溶鋼に添加した後、さらに、特定の二つの必要延長時間のうちでどちらか長いほうの必要延長時間以上にわたって溶鋼を環流する方法が開示されている。
【０００４】
このＲＨ真空脱ガス装置を用いた二次精錬等において、溶鋼の温度調節のために用いられる冷材（スクラップ）は、転炉や電気炉等の原料として用いるスクラップと比べて、その添加口が狭いために個々のサイズを小さく揃えておく必要があると共に、精錬の最終段階で溶鋼に添加するために、溶けやすく、かつ、不純物の混入が少ないことが必要である。
【０００５】
したがって、これまでは、厚鋼板の熱間圧延後のシャーによる切断工程で発生する長冊状のトリム屑（長さ約１２００ｍｍ，幅約７０ｍｍ，板厚約２０ｍｍ，重量約１０〜１５ｋｇ／本）を切断して得られる短冊状の厚板切断材（板厚約２０ｍｍ，長さ約５０ｍｍ，幅約７０ｍｍ）が使用されてきた。
【０００６】
具体的に説明すると、作業者が、まず、厚鋼板の熱間圧延後のシャーによる切断工程で発生して集められた長冊状の上記のトリム屑をその寸法に応じて選別し、次に、選別したトリム屑を切断装置に投入して上記の目標の長さ（約５０ｍｍ）に切断することによって、上記短冊状の厚板切断材を、ＲＨ真空脱ガス装置を用いた二次精錬等における温度調節用の冷材として製造してきた。
【先行技術文献】
【特許文献】
【０００７】
【特許文献１】特開２００８−１１１１６４号公報
【発明の概要】
【発明が解決しようとする課題】
【０００８】
しかし、厚板切断材を、ＲＨ真空脱ガス装置を用いた二次精錬等において溶鋼温度調節用冷材として用いることには、以下に列記の課題ａ〜ｃがある。
【０００９】
（ａ）作業者が、熱間圧延後のシャーによる切断工程で発生した長冊状のトリム屑（長さ約１２００ｍｍ，幅約７０ｍｍ，板厚約２０ｍｍ，重量約１０〜１５ｋｇ／本）をその寸法に応じて選別し、さらに、選別したトリム屑を所定の長さ（板厚約２０ｍｍ，長さ約５０ｍｍ，幅７０ｍｍ）に切断する必要があり、冷材の製造に多数の工数を要する。
【００１０】
（ｂ）長冊状のトリム屑の重量は約１０〜１５ｋｇ／本と重く、作業者によるハンドリングは危険を伴う難作業である。
【００１１】
（ｃ）上述のように短冊状の厚板切断材の素材となるトリム屑の板厚は約２０ｍｍと大きいとともに、重量も約１０〜１５ｋｇ／本と大きいため、この厚板切断材からなる冷材を、ＲＨ真空脱ガス装置で処理中の溶鋼に温度調節用として添加しても、冷材が完全に溶けずに残ってしまい、溶鋼の温度を所望の温度に調整することが容易でないとともに温度調節に長時間を要する。
【００１２】
本発明は、従来の技術が有するこのような課題に鑑みてなされたものであり、その製造に要する工数が少なく、ＲＨ真空脱ガス装置等で処理中の溶鋼に温度調節用として添加しても冷材の溶け残りに起因した、溶鋼の温度調整不良や処理時間の長時間化を生じることがないＲＨ真空脱ガス処理時等の温度調節用冷材、ならびにその製造方法及び製造装置を提供することを目的とする。
【課題を解決するための手段】
【００１３】
本発明者らは、上記課題を解決するために鋭意検討を重ねた結果、以下に列記の知見Ａ〜Ｇを得た。
【００１４】
（Ａ）製鉄所で入手が容易かつ確実なトリム屑としては、前述の厚板切断材の他にも、薄鋼板の圧延後のサイドトリマによる切断工程で発生する薄板トリム屑（１００〜２００ｍｍの長さと、１０〜２０ｍｍの幅と、１．２〜６．３ｍｍの板厚と、１０〜２００ｇ／本の重量）もある。しかし、厚板切断材を上記冷材として用いてきた理由は、薄板トリム屑は切断により長手方向に反っているために集められた薄板トリム屑は互いに絡み合って塊となっており、作業者は薄板トリム屑を切断装置に投入する前に、絡み合って塊となっている薄板トリム屑を一本一本引き離す作業を行わなければならないという煩雑さがあったためである。このため、これまでにＲＨ真空脱ガス処理時等の温度調節用冷材として薄板トリム材を用いることは全く検討されなかった。
【００１５】
図１は、本発明に係る製造方法を概念的に示す説明図である。以降の説明は、図１を参照しながら行う。
【００１６】
（Ｂ）本発明者らは、これまでの常識にとらわれることなく、冷材として、これまで使用することが全く検討されてこなかった、薄鋼板の圧延後のサイドトリマによる切断工程で発生する薄板トリム屑１（１００〜２００ｍｍの長さと、１０〜２０ｍｍの幅と、１．２〜６．３ｍｍの板厚と、１０〜２００ｇ／本の重量）を用いれば、上記課題ｂを解決できることに想到した。
【００１７】
（Ｃ）絡み合った薄板トリム屑１を搬送しながら１本１本引き離す作業を行うほぐし装置２と、ほぐされた薄板トリム屑１を搬送しながら略一方向に整列させる整列搬送装置３と、整列させた薄板トリム屑１を搬送しながら重ね合わせながら整列させて切断装置５へ搬送する整列供給装置４と、重ね合わされて供給された薄板トリム屑１を所定の寸法に切断する切断装置５とを用いれば、作業者によるほぐし作業、及び切断装置への供給作業を廃することができ、上述の、薄板トリム屑を用いる際の課題を解決できる。なお、重ね供給装置４は必ず必要であるものではなく、生産性等を勘案して必要に応じて適宜用いればよい。
【００１８】
（Ｄ）絡み合った薄板トリム屑１をほぐして離す作業を行うためのほぐし装置２としては、絡み合った薄板トリム屑の集合体に振動を与えて分離することができる篩付きの振動コンベア２を用いればよい。
【００１９】
（Ｅ）ほぐされた薄板トリム屑１を略一方向に整列させる整列装置３としては、搬送方向へ延設される一列または複数列の搬送路を有し、薄板トリム屑１に振動を与えながら薄板トリム屑１を略一方向に搬送する、搬送路付きの振動コンベア３を用いればよい。搬送路の数は、多いほど重ね量を増やすことができるが、切断装置５の切断に適した重ね量となる数とすればよい。また、搬送路の排出口の先端は、整列供給装置４の上部に十分に重ね、整列供給装置４の全幅にわたって均等に薄板トリム屑１を分配するよう、排出口の先端を所定の角度θで傾斜させて構成することが望ましい。
（Ｆ）整列供給装置４は搬送レーンの適宜位置に、搬送される薄板トリム屑１に接触することにより薄板トリム屑を上記略一方向に回転させて搬送レーンに供給する整列用部材を、少なくとも薄板トリム屑１の長さより長い間隔で装着することが望ましい。
【００２０】
（Ｇ）切断装置５は特定の型式のものには限定されないが、既存の切断装置、例えば、所定の時間間隔で昇降するシャーを備え、薄板トリム屑１を所定の時間間隔で切断する切断装置５を用いることが例示される。
【００２１】
（Ｈ）上記シャーを備える切断装置５を用いる場合には、この切断装置５の切断の時間間隔に合わせて薄板トリム屑を複数層に重ね合わせてまとめて供給するためのスライド式コンベア６を、切断装置５と、整列供給装置４との間に配置することが好ましい。
【００２２】
本発明は、これらの知見Ａ〜Ｈに基づくものである。
本発明は、薄鋼板の圧延後のサイドトリマによる切断工程で発生したトリム屑を所定の長さに切断して得られる薄板トリム材からなることを特徴とするＲＨ真空脱ガス処理時等の溶鋼温度調節用冷材である。
【００２３】
別の観点からは、本発明は、薄鋼板の圧延後のサイドトリマによる切断工程で発生した複数の薄板トリム屑が絡み合った薄板トリム屑集合体に振動を与えることにより、絡み合った薄板トリム屑をばらし、ばらされた複数の薄板トリム屑を略一方向に整列させ、整列された複数の薄板トリム屑を切断装置に搬送し、搬送された薄板トリム屑を所定の長さに切断することにより、上述した本発明に係るＲＨ真空脱ガス処理時等の溶鋼温度調節用冷材を製造することを特徴とする溶鋼温度調節用冷材の製造方法である。
【００２４】
さらに別の観点からは、本発明は、薄鋼板の冷間圧延後のサイドトリマによる切断工程で発生した複数の薄板トリム屑が絡み合った薄板トリム屑集合体をばらすためのばらし装置と、このばらし装置によってばらされた複数の薄板トリム屑を略一方向に整列させる整列装置と、整列装置によって整列された薄板トリム屑を所定の長さに切断する切断装置とを備えることを特徴とする上述した本発明に係るＲＨ真空脱ガス処理時等の溶鋼温度調節用冷材の製造装置である。
【００２５】
これらの本発明では、ばらし装置が、絡み合った薄板トリム屑集合体を収容してこの薄板トリム屑に振動を与えて分離するための篩と、この篩の下方に配置されてこの篩を通過して落下した薄板トリム屑に振動を与えて薄板トリム屑を搬送する搬送路と有する篩付き振動コンベアであることが例示される。この場合に、篩の格子の角度および間隔は、篩付き振動コンベアにおける搬送路への薄板トリム屑の落下状態がこの搬送路の搬送方向と直交する方向について略一様になるように、設定されることが望ましい。
【００２６】
これらの本発明では、整列搬送装置が、ばらし装置の下方に配置され、搬送方向へ延設される一列または複数列の溝型断面の搬送路を有するとともに薄板トリム屑に振動を与えることによって薄板トリム屑を略一方向に搬送する、搬送路付き振動コンベアであることが例示される。搬送路の数は、多いほど重ね量を増やすことができるが、切断装置の切断に適した重ね量となる数とすればよい。また、搬送路の先端は、整列供給装置の上部に十分に交差させ、整列供給装置の全幅にわたって均等に薄板トリム屑を分配するように、所定の角度θで傾斜して構成することが望ましい。
【００２７】
整列供給装置は、搬送レーンの適宜位置に、搬送される薄板トリム屑に接触することにより薄板トリム屑を上記略一方向に回転させて搬送レーンに供給する整列用部材を、少なくとも薄板トリム屑の長さより長い間隔で装着することが望ましい。
【００２８】
さらに、これらの本発明では、切断装置が、搬送される薄板トリム屑を所定の位置で停止する停止機構と、所定の位置で停止した薄板トリム屑を所定の時間間隔で切断する切断刃とを有することが例示される。この場合に、整列装置と切断装置との間に配置され、切断装置の切断の時間間隔に適合させて薄板トリム屑を複数層重ね合わせて供給するためのスライド式コンベアを備えることが望ましい。
【００２９】
これらの本発明では、本発明に係るＲＨ真空脱ガス処理時等の溶鋼温度調節用冷材の板厚が１．２〜６．３ｍｍであり、長さが３０〜６０ｍｍであるとともに幅が１０〜２０ｍｍであることが例示される。
【００３０】
また、これらの本発明におけるトリム屑は、１００〜２００ｍｍの長さと、１０〜２０ｍｍの幅と、１．２〜６．３ｍｍの板厚と、１０〜２００ｇ／本の重量とを有することが例示される。
【発明の効果】
【００３１】
本発明によれば、作業者によるハンドリングの際の危険を伴うことなくその製造に要する工数が少なく、ＲＨ真空脱ガス装置等で処理中の溶鋼に温度調節用として添加しても冷材の溶け残りに起因した、溶鋼の温度調整不良や処理時間の長時間化を生じることがない溶鋼温度調節用冷材と、その製造方法及び製造装置とが提供される。
【図面の簡単な説明】
【００３２】
【図１】図１は、本発明に係る製造方法を概念的に示す説明図である。
【図２】図２は、本発明に係る製造装置の主要部の構成を示す説明図である。
【図３】図３は、本発明に係る製造装置の全体構成を示す正面図である。
【発明を実施するための形態】
【００３３】
図２は、本発明に係る製造装置１０の主要部の構成を示す説明図であり、図３は、製造装置１０の全体構成を示す正面図である。本発明を実施するための形態を、図２，３を参照しながら説明する。
【００３４】
本発明に係る製造装置１０は、ばらし装置２０と、整列装置３０と、スライド式コンベア４０と、切断装置５０とを備えるので、これらの構成要素を順次説明する。なお、図２，３における黒太矢印は、薄板トリム屑１１の搬送方向を示す。
【００３５】
［ばらし装置２０］
薄鋼板の圧延後のサイドトリマ（図示しない）による切断工程で発生した複数の薄板トリム屑１１は、切断により下方に落下し、排出箱に収容される。薄板トリム屑１１は、１００〜２００ｍｍの長さと、１０〜２０ｍｍの幅と、１．２〜６．３ｍｍの板厚と、１０〜２００ｇ／本の重量とを有しており、板厚が薄く、かつ幅に対して長さが長いことから、サイドトリマによる切断により、長手方向に反っている。
【００３６】
このため、集められた薄板トリム屑１１は互いに絡み合って塊となっており、多数の薄板トリム屑１１が三次元的に絡み合った薄板トリム屑集合体１２として、製造装置１０のヤードまで搬送されて、一旦保管される。
【００３７】
ヤードに保管された薄板トリム屑集合体１２は、磁力を利用したリフマグ１３により、例えば１．１トン／バッチの量で釣り上げられ、ばらし装置２０に搬送される。
【００３８】
ばらし装置２０は、篩２１と搬送路２２とを有する篩付き振動コンベア２３である。
篩２１は、薄板トリム屑１１が三次元に絡み合ってなる薄板トリム屑集合体１２を収容するとともに、この薄板トリム屑集合体１２に振動を与えて分離するためのものである。篩２１は、搬送路２２を構成する振動コンベアトラフに適宜手段により固定される。
【００３９】
篩２１の格子２１ａの角度および間隔は、搬送路２２への薄板トリム屑１１の落下状態がこの搬送路２１の搬送方向と直交する方向（図２中の左中段の拡大図中における左右方向）について略一様になるように考慮されて、設定されることが望ましい。
【００４０】
搬送路２２は、篩２１の下方に配置される。搬送路２２は、篩２１を通過して落下した薄板トリム屑１１に振動を与えて薄板トリム屑１１を、後述する整列装置３０へ搬送するものである。
【００４１】
搬送路２２は、その先端側が下向きになるように配置され、搬送路２２上にある薄板トリム屑１１に振動を与えることにより、少しずつ薄板トリム屑１１を整列装置３０へ向けて搬送する。
【００４２】
なお、整列装置３０に薄板トリム屑１１を重ねて供給するために、搬送路２２は、複数列を有し、その列数は、後述する切断装置５０の切断に最適の重ね量となる列数であることが望ましく、その先端に位置する２つの排出口２２ｂ，２２ｂは薄板トリム屑１１が整列装置３０の幅方向に均等に供給されるように、薄板トリム屑１１の搬送方向に対して所定の角度θで傾斜して構成されることが望ましい。
【００４３】
篩２１および搬送路２２を振動させる機構等は、この種の振動コンベアとして慣用されるものと同じでよく、当業者にとっては周知であるので、この機構等の説明は省略する。
【００４４】
このように、ばらし装置２０は、薄鋼板の圧延後のサイドトリマによる切断工程で発生した複数の薄板トリム屑１１が絡み合った薄板トリム屑集合体２０をほぐしながらばらして、薄板トリム屑１１を分散させて整列装置３０へ搬送するための装置である。
【００４５】
［整列装置３０］
整列装置３０は、ばらし装置２０の下方に配置される。整列装置３０は、薄板トリム屑１１の搬送方向へ延設される一列または複数列の溝型断面の搬送レーン３１を有する。レーンの列数は、後述するシャーを有する切断装置５０の受入れ列数と同じであることが望ましい。各搬送レーン３１は、整列装置３０の本体３２の内部底部（整列装置３０トラフ部分）に例えばＬ型鋼材３３を適宜手段（例えば溶接）により固定することにより、設けられる。
【００４６】
各Ｌ型鋼材３３の頂部には整列用部材３４が配置される。整列用部材３４は、略突起状に固定配置された部材であって、図２右中段の拡大図に示すように、整列装置３０による薄板トリム屑１１の整列方向とは交差する方向を指向して搬送される薄板トリム屑１１が衝突することにより薄板トリム屑１１に接触し、これにより薄板トリム屑１１を旋回させて所望の方向を指向させて搬送レーン３１に供給する。整列用部材３４はレーンの長手方向に少なくとも薄板トリム屑１１の長さより長い間隔で配設されることが望ましい。
【００４７】
整列装置３０の本体３２は、その先端側が下向きになるように配置され、本体３２に形成された搬送レーン３２上にある薄板トリム屑１１に振動を与えることによって、薄板トリム屑１１を略一方向を指向させて整列させながら少しずつ薄板トリム屑１１を、後述するスライド式コンベア４０へ向けて搬送する、搬送レーン３２付きの振動コンベアである。
【００４８】
このように、整列装置３０は、ばらし装置２０によってばらされた複数の薄板トリム屑１１を搬送しながら略一方向に整列させるための装置である。
【００４９】
［スライド式コンベア４０］
スライド式コンベア４０は、必ずしも用いる必要はないが、後述するシャーを有する切断装置５０を用いる場合には、用いることが望ましい。
【００５０】
スライド式コンベア４０は、整列装置３０と後述する切断装置４０との間に配置される。スライド式コンベア４０は、薄板トリム屑１１の搬送方向（図３における左右方向）に所定のサイクルで往復移動することにより、搭載する薄板トリム屑１１を、複数層重ね合わせて、切断装置５０の切断の時間間隔に適合する所定の時間間隔で、切断装置５０に供給するためのコンベアである。
【００５１】
スライド式コンベア４０は、この種のスライド式コンベアとして慣用されるものでよく、当業者にとっては周知であるので、これ以上の説明は省略する。
【００５２】
［切断装置５０］
切断装置５０は、停止機構５１とシャー５２とを有する。
【００５３】
停止機構５１は、スライド式コンベア４０によって、複数層重ね合わされて切断装置５０の切断の時間間隔に適合する所定の時間間隔で搬送される複数枚の薄板トリム屑１１を、所定の位置で停止するものである。また、シャー５２は、昇降自在に配置され、所定の位置で上述のように停止した薄板トリム屑１１を所定の時間間隔で切断する。
【００５４】
このように、切断装置５０は、整列装置３０によって整列された後にスライド式コンベア４０によって切断装置５０の切断の時間間隔に適合させて複数層重ね合わされて供給される薄板トリム屑１１を、所定の長さに切断する。
【００５５】
本発明に係る製造装置１０は以上のように構成される。次に、この製造装置１０により本発明に係るＲＨ真空脱ガス処理時等の溶鋼温度調節用冷材が製造される状況を説明する。
【００５６】
はじめに、ばらし装置２０は、搬送された薄板トリム屑集合体１２に振動を与えることにより、絡み合った薄板トリム屑１１をばらし、ばらされた薄板トリム屑１１を整列装置３０に搬送する。
【００５７】
次に、整列装置３０は、ばらされた複数の薄板トリム屑１１を略一方向に整列させて、スライド式コンベア４０に搬送する。
【００５８】
次に、スライド式コンベア４０は、所定の時間間隔で、整列された複数の薄板トリム屑１１を切断装置に搬送する。
【００５９】
最後に、切断装置５０は、搬送された薄板トリム屑１１を所定の長さに切断することにより、本発明に係るＲＨ真空脱ガス処理時等の溶鋼温度調節用冷材を製造する。
【００６０】
本発明に係るＲＨ真空脱ガス処理時等の溶鋼温度調節用冷材は、薄鋼板の圧延後のサイドトリマによる切断工程で発生したトリム屑を所定の長さに切断して得られる薄板トリム材からなる。
【００６１】
この溶鋼温度調節用冷材の板厚は１．２〜６．３ｍｍであり、長さは３０〜６０ｍｍであるとともに幅は１０〜２０ｍｍである。
【００６２】
さらに、この溶鋼温度調節用冷材の素材であるトリム屑は、１００〜２００ｍｍの長さと、１０〜２０ｍｍの幅と、１．２〜６．３ｍｍの板厚と、１０〜２００ｇ／本の重量とを有する。
【００６３】
本発明に係るＲＨ真空脱ガス処理時等の温度調節用冷材は、製造装置１を操作する一人のオペレータにより大量に製造されるために、その製造に要する工数が顕著に少なくて済む。
【００６４】
また、本発明に係るＲＨ真空脱ガス処理時等の溶鋼温度調節用冷材は、薄鋼板の圧延後のサイドトリマによる切断工程で発生したトリム屑を所定の長さに切断して得られる薄板トリム材からなるため、その板厚は１．２〜６．３ｍｍであり、長さは３０〜６０ｍｍであるとともに幅は１０〜２０ｍｍであるため、ＲＨ真空脱ガス装置等で処理中の溶鋼に温度調節用として添加しても冷材の溶け残りに起因した、溶鋼の温度調整の不良を生じることがない。
【００６５】
本発明に係る冷材は、ＲＨ真空脱ガス装置で処理中の溶鋼の温度調整用に最も適しているが、その用途に限られず、そのサイズが小さく揃えられていること及び不純物の混入が少ないことという特性を必要とする他の溶鋼の二次精錬処理、例えば、ＬＦ，ＶＯＤ，タンク脱ガス、パウダーインジェクション、およびＡｒバブリング処理等にも有用である。
【符号の説明】
【００６６】
１０  製造装置
１１  複数の薄板トリム屑
１２  薄板トリム屑集合体
２０  ばらし装置
３０  整列装置
４０  スライド式コンベア
５０  切断装置
【図１】
2014125647.tif 000003
【図２】
2014125647.tif 000004
【図３】
2014125647.tif 000005